난연 수지 조성 물중 올레핀 계 수지 는 용융 지수 ( 2 . 16 kg 의 하중 하 230 ℃ 에서 10 분 동안 의 용융 수지 의 용융 유동량 ) 15 g / 10 분 인 결정 성 폴리에틸렌 10 중량 비 , 폴리프로필렌 ( 어태 틱 폴리프로필렌 , 대한 유화 ) 과 스테아르산 아연 총량 10 중량 비 , 난 연제 는 브롬 계 난 연제 로서 에틸렌 비스 테트라 브로모 프탈 이미드 ( BT 93 W , 미국 알 버 메일 사 ) 와 난연 보조제 로 는 삼산화 안티몬 ( 상품명 : Antrox , 제일 화학사 ) 을 80 중량 비 를 헨셀 혼합기 ( 상품명 ) 에 충전 하 고 , 10 분 동안 교반 혼합 하 였 다 . 생성 된 혼합물 을 니더 ( Kneader ) 를 사용 하 여 용융 혼합 하 고 , 일축 압출기 를 사용 하 여 190 ℃ 에서 용융 압출 하 여 펠 렛 형상 화 하 였 다 . 이 난연 수지 조성물 ( 난 연제 및 난연 보조제 총량 80 중량 비 ) 을 폴리에틸렌 과 중량 비 별 로 혼합 하 여 압출 하 고 , 실린더 최대 온도 가 200 ℃ 로 고정 된 사출 성 형기 와 ASTM 규격 시편 금형 으로 기계 적 물성 측정 용 시편 을 사출 하 여 상온 에서 24 시간 방치 후 난연성 및 기계 적 물 성 을 측정 하 였 다 .